(57)【要約】【課題】  強度・剛性・耐熱性・耐衝撃性に優れたポリ乳酸樹脂成形体及びその製造方法を提供する。【解決手段】  ポリ乳酸樹脂１１に結晶核剤１２と結晶化促進剤１３を加え、耐熱性を向上させた第１のポリ乳酸樹脂２１を得る工程と、ポリ乳酸樹脂１１にこれと反応する柔軟性樹脂１４を加え、耐衝撃性を向上させた第２のポリ乳酸樹脂２２を得る工程と、前記第１及び第２のポリ乳酸樹脂を混合して成形する工程とを含むポリ乳酸樹脂成形体３１の製造方法であり、低い金型温度と短い成形サイクルで結晶化が進み強度・剛性・耐熱性・耐衝撃性に優れたポリ乳酸樹脂成形品が得られる。【選択図】図１
2008201863.tif 000002
【特許請求の範囲】
【請求項１】
ポリ乳酸樹脂に結晶核剤を加え、耐熱性を向上させた第１のポリ乳酸樹脂を得る工程と、
ポリ乳酸樹脂に反応性柔軟樹脂を加え、耐衝撃性を向上させた第２のポリ乳酸樹脂を得る工程と、
前記第１及び第２のポリ乳酸樹脂をドライブレンドして成形する工程とを含むことを特徴とするポリ乳酸樹脂成形体の製造方法。
【請求項２】
ポリ乳酸樹脂に結晶核剤を加え、耐熱性を向上させた第１のポリ乳酸樹脂を得る工程と、
ポリ乳酸樹脂に反応性柔軟樹脂を加え、前記反応性柔軟樹脂の官能基を前記ポリ乳酸樹脂と結合させて耐衝撃性を向上させた第２のポリ乳酸樹脂を得る工程と、
前記第１及び第２のポリ乳酸樹脂をドライブレンドし、第１のポリ乳酸樹脂及び第２のポリ乳酸樹脂を分散させた形態に成形する工程とを含むことを特徴とするポリ乳酸樹脂成形体の製造方法。
【請求項３】
前記結晶核剤としてタルク、炭酸カルシウム、マイカ、シリカ、又はクレーから選択される無機フィラーのいずれか１以上を用いることを特徴とする請求項２に記載のポリ乳酸樹脂成形体の製造方法。
【請求項４】
前記反応性柔軟樹脂としてゴム、エラストマー、相溶化剤、弾性体、樹脂改質剤、又は高耐衝撃性樹脂のいずれか１以上を用いることを特徴とする請求項２に記載のポリ乳酸樹脂成形体の製造方法。
【請求項５】
前記第１のポリ乳酸樹脂を得る工程で、更に結晶化促進剤を加えることを特徴とする請求項２に記載のポリ乳酸樹脂成形体の製造方法。
【請求項６】
前記結晶化促進剤としてトリアセチンを用いることを特徴とする請求項５に記載のポリ乳酸樹脂成形体の製造方法。
【請求項７】
前記ポリ乳酸樹脂８０〜９８重量％と、前記結晶核剤を２〜２０重量％混合し前記第１のポリ乳酸樹脂を得ることを特徴とする請求項２に記載のポリ乳酸樹脂成形体の製造方法。
【請求項８】
前記ポリ乳酸樹脂６０〜９８重量％と、前記反応性柔軟樹脂を２〜４０重量％混合し前記第２のポリ乳酸樹脂を得ることを特徴とする請求項２に記載のポリ乳酸樹脂成形体の製造方法。
【請求項９】
前記ポリ乳酸樹脂６０〜９６重量％と、前記反応性柔軟樹脂を２〜２０重量％と、前記結晶化促進剤を２〜２０重量％混合し前記第１のポリ乳酸樹脂を得ることを特徴とする請求項５に記載のポリ乳酸樹脂成形体の製造方法。
【請求項１０】
ポリ乳酸樹脂に結晶核剤と結晶化促進剤を加え、耐熱性を向上させた第１のポリ乳酸樹脂を得る工程と、
ポリ乳酸樹脂に反応性柔軟樹脂を加え、耐衝撃性を向上させた第２のポリ乳酸樹脂を得る工程と、
前記第１及び第２のポリ乳酸樹脂をドライブレンドする工程と、
前記ドライブレンドしたポリ乳酸樹脂を金型に射出し、前記金型を温水で温度調節する工程とを含むことを特徴とするポリ乳酸樹脂成形体の製造方法。
【請求項１１】
前記結晶化促進剤としてトリアセチンを加えることを特徴とする請求項１０に記載のポリ乳酸樹脂成形体の製造方法。
【発明の詳細な説明】
【技術分野】
【０００１】
本発明は、強度、剛性、耐熱性、耐衝撃性に優れたポリ乳酸樹脂成形体の製造方法に関する。
【背景技術】
【０００２】
プラスチックの原料である石油または原油は限られた資源であり、世界的経済成長の中で需要が急激に増大しており枯渇が心配されている。また、プラスチックを廃棄する際に、二酸化炭素が排出され、地球温暖化の問題もある。
【０００３】
このため、このような化石燃料を使用したプラスチックと同様の機能を持ち得る、植物成分からの樹脂の開発が注目されている。例えば、植物から採取されるでんぷんを原料としたポリ乳酸樹脂は、原料が再生産可能であること、また、焼却処理によって二酸化炭素が発生しても、それは植物にあらかじめ固定化された二酸化炭素であり、新たな発生源とならないことから、環境適合型プラスチックとして、プラスチック成形品への利用が大いに期待されている。
【０００４】
しかしながら、ポリ乳酸樹脂を、通常の成形条件（例えば、金型温度２５℃、冷却時間３０秒）で射出成形を行うと、結晶化速度が遅く、無定形の状態で固化するため、耐熱性が低く、自動車や家庭用電気製品の部品としての使用は制限されている。
【０００５】
耐熱性を上げるには、成形品を成形後に熱処理して結晶化を進める方法があるが、時間を要すること及び熱処理の際に変形を生じることから、実用的でない。また、射出成形時に金型温度を高温に保ち、かつ、冷却工程を長時間にして結晶化を進める方法もあるが、成形時間が長くなること、及び耐衝撃性も十分ではないという問題がある。
【０００６】
結晶化速度を上げる方法として、繊維強化ポリエチレンテレフタレート樹脂に結晶化を進める作用のある結晶核剤を添加することにより、結晶化度を上げ、耐熱性を向上させる技術が知られている（特許文献１）。
【０００７】
また生分解性ポリマーにこのような結晶核剤を添加する方法も知られているが、結晶核剤により結晶化度は向上するものの成形体として十分な耐熱性を持つほどには至っていない。
【０００８】
ポリ乳酸樹脂の耐熱性および耐衝撃性向上に対して、リン酸塩とタルクなど無機粉末の添加により耐熱性を向上させる技術（特許文献２）、金型を高温に調整し射出直後に金型を冷却することにより結晶化を促進させつつ時間短縮を図る技術（特許文献３）、ゴムを添加することにより耐衝撃性を向上させる技術（特許文献４）、共役ジエン化合物の添加により耐熱性と耐衝撃性の両方を向上させる技術（特許文献５）等が知られている。
【特許文献１】特開昭４４−７５４２号公報
【特許文献２】特開２００４−２２４９９０号公報
【特許文献３】特開２００６−１０３２０２号公報
【特許文献４】特開２００３−１８３４８８号公報
【特許文献５】特開２００５−１８７５３３号公報
【発明の開示】
【発明が解決しようとする課題】
【０００９】
特許文献１に記載の発明は、結晶核剤を添加しただけであるため、ポリ乳酸樹脂に応用した場合、結晶化度の向上に伴い、靱性が弱まり、耐衝撃性を向上できないという欠点がある。
【００１０】
特許文献２に記載の発明は、前述同様に、結晶化度の上昇に伴って、逆に耐衝撃性が十分なポリ乳酸樹脂を得られないという課題を有する。
【００１１】
特許文献３に記載の発明は、耐熱性のみを向上させたものであり、耐衝撃性について何ら考慮されていない。このため、耐衝撃性等、機械的強度を持たせたポリ乳酸樹脂を製造できないという課題を有する。
【００１２】
また、射出成形機にてポリ乳酸樹脂を金型へ射出後、金型温度を９０〜１４０℃から４０〜８０℃まで急冷させて成形しており、金型の急熱、急冷を繰り返しているため、サイクルタイムが短くなったとしても設備費やエネルギー費等、コスト高となる問題がある。
【００１３】
更に、金型温度は１０５〜１１０℃の範囲を好適に使用しているが、この温度では耐熱耐圧型の温水循環型温度調節器または油循環式温度調節器を用いなければならず、通常の温水循環型温度調節器で簡易に製造できず、設備費の面でコスト高になるという課題を有する。
【００１４】
特許文献４に記載の発明は、耐衝撃性等、機械的強度のみを向上させることを主眼としており、耐熱性の向上について何ら記載されていない。このため、耐衝撃性及び耐熱性を共に向上させたポリ乳酸樹脂を製造できないという課題を有する。
【００１５】
特許文献５に記載の発明は、ポリ乳酸樹脂と、耐熱性を向上させるタルク等と、耐衝撃性を向上させる変性共役ジエン系化合物とを同時に溶融混練しているため、これらが均一に混合した成形体となり、耐熱性及び耐衝撃性いずれも十分な成形体を得ることができない。
【００１６】
また、成形体を得た後、１２０℃の温風乾燥機で３０分加熱処理することで、耐熱性及び耐衝撃性を向上させているため、所望のポリ乳酸樹脂成形体を得るために長時間を要し、簡易に製造することが困難である。
【００１７】
このように、いずれも耐熱性、又は耐衝撃性の一方の特性は良好であるが、他方の特性が不十分であったり、または、両方の特性が良い場合でも、成形後アニール処理が必要である等、簡便な方法で耐熱性と耐衝撃性をともに向上させる技術は確立されていない。
【００１８】
本発明は、このような諸問題に鑑みてなされたもので、短時間の成形サイクルで得られる強度・剛性・耐衝撃性及び耐熱性に優れたポリ乳酸樹脂成形体の製造方法を提供するものである。
【課題を解決するための手段】
【００１９】
本発明は、ポリ乳酸樹脂に結晶核剤を加え、耐熱性を向上させた第１のポリ乳酸樹脂を得る工程と、ポリ乳酸樹脂に反応性柔軟樹脂を加え、耐衝撃性を向上させた第２のポリ乳酸樹脂を得る工程と、前記第１及び第２のポリ乳酸樹脂をドライブレンドして成形する工程とを含むことを特徴とする。
【００２０】
また、本発明は、ポリ乳酸樹脂に結晶核剤を加え、耐熱性を向上させた第１のポリ乳酸樹脂を得る工程と、ポリ乳酸樹脂に反応性柔軟樹脂を加え、前記反応性柔軟樹脂の官能基を前記ポリ乳酸樹脂と結合させて耐衝撃性を向上させた第２のポリ乳酸樹脂を得る工程と、前記第１及び第２のポリ乳酸樹脂をドライブレンドし、第１のポリ乳酸樹脂及び第２のポリ乳酸樹脂を分散させた形態に成形する工程とを含むことを特徴とする。
【００２１】
更に、本発明は、前記結晶核剤としてタルク、炭酸カルシウム、マイカ、シリカ、又はクレーから選択される無機フィラーのいずれか１以上を用いることを特徴とする。
【００２２】
更に、本発明は、前記反応性柔軟樹脂としてゴム、エラストマー、相溶化剤、弾性体、樹脂改質剤、又は高耐衝撃性樹脂のいずれか１以上を用いることを特徴とする。
【００２３】
更に、本発明は、前記第１のポリ乳酸樹脂を得る工程で、更に結晶化促進剤を加えることを特徴とする。
【００２４】
更に、本発明は、前記結晶化促進剤としてトリアセチンを用いることを特徴とする。
【００２５】
更に、本発明は、前記ポリ乳酸樹脂８０〜９８重量％と、前記結晶核剤を２〜２０重量％混合し前記第１のポリ乳酸樹脂を得ることを特徴とする。
【００２６】
更に、本発明は、前記ポリ乳酸樹脂６０〜９８重量％と、前記反応性柔軟樹脂を２〜４０重量％混合し前記第２のポリ乳酸樹脂を得ることを特徴とする。
【００２７】
更に、本発明は、前記ポリ乳酸樹脂６０〜９６重量％と、前記反応性柔軟樹脂を２〜２０重量％と、前記結晶化促進剤を２〜２０重量％混合し前記第１のポリ乳酸樹脂を得ることを特徴とする。
【００２８】
更に、本発明は、ポリ乳酸樹脂に結晶核剤と結晶化促進剤を加え、耐熱性を向上させた第1のポリ乳酸樹脂を得る工程と、
ポリ乳酸樹脂に反応性柔軟樹脂を加え、耐衝撃性を向上させた第２のポリ乳酸樹脂を得る工程と、前記第１及び第２のポリ乳酸樹脂をドライブレンドする工程と、前記ドライブレンドしたポリ乳酸樹脂を金型に射出し、前記金型を温水で温度調節する工程とを含むことを特徴とする。
【００２９】
更に、本発明は、前記結晶化促進剤としてトリアセチンを加えることを特徴とする。
【発明の効果】
【００３０】
本発明によると、結晶核剤を添加して耐衝撃性を向上させたポリ乳酸と、柔軟性樹脂を添加して耐熱性を向上させたポリ乳酸をドライブレンドして製造しているため、耐衝撃性、及び耐熱性の双方を向上させたポリ乳酸樹脂成形体を製造することを実現している。
【００３１】
また、本発明によると、第２のポリ乳酸樹脂では、反応性柔軟樹脂の官能基のうち、活性が高くこの系において反応可能な官能基のほぼ全てがポリ乳酸樹脂と結合している。このため、第１のポリ乳酸樹脂と第２のポリ乳酸樹脂をドライブレンドして成形する際に、反応性柔軟樹脂と第１のポリ乳酸樹脂との結合が制限され、第１のポリ乳酸樹脂と第２のポリ乳酸樹脂が分散した形態のポリ乳酸樹脂成形体を得ることを可能としている。
【００３２】
更に、本発明によると、上述のように第１のポリ乳酸樹脂と第２のポリ乳酸樹脂が分散した形態をとり得るため、耐熱性及び耐衝撃性のそれぞれの特性を高いレベルで併せ持つポリ乳酸樹脂成形体を提供できる。
【００３３】
更に、本発明によると、結晶化促進剤を添加しているため、結晶化促進剤がポリ乳酸の分子鎖の絡み等を抑制し、射出成形時に９０℃程度の低温度でも耐熱性及び耐衝撃性を向上させたポリ乳酸樹脂成形体を製造できる利点を有する。
【００３４】
更に、本発明によると、９０℃程度の低温度でも成形可能であるため、通常の温水循環型温度調節器を用いた射出成形機を使用することが可能である。
【００３５】
更に、第１のポリ乳酸樹脂と第２のポリ乳酸樹脂とを別々に製造しているため、ドライブレンドする際に、これらの配合比率を容易に変更することが可能である。このため、使用製品に対応させて、耐衝撃性あるいは耐熱性の一方に比重を持たせたポリ乳酸樹脂成形体をも容易に製造できる利点を有する。
【発明を実施するための最良の形態】
【００３６】
図１を参照して、本発明のポリ乳酸樹脂成形体の製造方法について説明する。本発明の製造方法は、主に、図１（Ａ）耐熱性を向上させた第１のポリ乳酸樹脂を製造する工程、図１（Ｂ）耐衝撃性を向上させた第２のポリ乳酸樹脂を製造する工程、図１（Ｃ）第１のポリ乳酸樹脂と第２のポリ乳酸樹脂をドライブレンドして射出成形にてポリ乳酸樹脂成形体を製造する工程からなる。
【００３７】
耐熱性を向上させた第１のポリ乳酸樹脂２１と、耐衝撃性を向上させた第２のポリ乳酸樹脂２２を別々の工程で製造し、これらをドライブレンドして射出成形することで、第１のポリ乳酸樹脂２１と第２のポリ乳酸樹脂２２が分散した状態のポリ乳酸樹脂３１を得ている。
【００３８】
まず、図１（Ａ）第１のポリ乳酸樹脂製造工程について説明する。ポリ乳酸樹脂１１に結晶核剤１２を添加して、溶融混合、冷却することで、耐熱性を向上させた第１のポリ乳酸樹脂２１を製造している。結晶核剤１２を基点としてポリ乳酸分子が規則的に配列し、結晶構造を構築する。この結晶構造によって、耐熱性を向上させている。
【００３９】
ポリ乳酸樹脂１１は、従来公知の方法で合成したものを使用することができる。すなわち乳酸を直接脱水縮合して得られたポリ乳酸、又はラクチドを開環重合して得られたポリ乳酸よりなる樹脂のいずれでもよい。
【００４０】
ポリ乳酸１１の重量平均分子量は、一般に１０〜３０万である。また、ポリ乳酸１１を構成するモノマー単位はＬ−乳酸あるいはＤ−乳酸からの単独構成、又はこれらの混合物でもよいが、高い融点を得るにはＬ乳酸、あるいはＤ乳酸いずれかの単位を９０モル％以上含むことが好ましい。結晶構造が均一化する。
【００４１】
ポリ乳酸樹脂１１としては、ポリ乳酸ホモポリマーの他、乳酸と他の脂肪族ヒドロキシカルボン酸、脂肪族ジオール、脂肪族ジカルボン酸との共重合体でもよい。
【００４２】
結晶核剤１２として、タルク、炭酸カルシウム、マイカ、シリカ、各種クレー等の無機フィラーを使用することができる。タルクが最も好ましい。無機フィラーは単独で使用しても良く、また、２種類以上を組み合わせても良い。また、これらは、熱処理、アルカリ処理、アセチル化処理、シランカップリング剤処理など公知の方法で表面処理したものを使用することができる。
【００４３】
結晶核剤１２の添加量は、最終成形品おいて、ポリ乳酸に対して２〜１０重量部の範囲が好ましい。２重量部より少ないと、結晶化の効果が十分に得られず、逆に１０重量部より多いと衝撃強さなどの機械的特性の低下を招くおそれがある。また、ポリ乳酸のみでは比重が１．２６であるが、タルク１０重量％添加では比重が１．３３となり、２０重量％では１．４２となる。結晶核剤１２の添加量が多くなれば、軽量性が求められる自動車部品には不適切となる。
【００４４】
結晶核剤１２の粒子径に特に制限はないが、０．１〜２０μｍが好ましい。粒子径が２０μｍより大きいと引っ張り強さ、衝撃強さなどの機械的特性が低下するため好ましくない。また、０．１μｍより小さいと粒子の凝集性が強くなり、ポリ乳酸に混練する際に分散不良となる可能性があり好ましくない。
【００４５】
ポリ乳酸の結晶化を促進するために、更に結晶化促進剤１３を添加することも可能である。結晶化促進剤１３を添加することで、冷却結晶化過程における分子鎖の動きやすさが増す。結晶化促進剤１３は、潤滑剤のような役割を有し、ポリ乳酸の分子鎖の絡み等を抑止でき、結晶化が促進されるものと考えられる。このため、結晶化速度が飛躍的に向上する。
【００４６】
結晶化促進剤１３としては、トリアセチンを好適に用いることができる。
【００４７】
結晶化促進剤１３の添加量は、最終成形体に対して、１〜８重量％の範囲内で添加するのが好ましい。添加量が１重量％に満たないときは結晶化の促進効果が不十分となる可能性が生じ、８重量％を越えると強度・剛性の低下が大きくなり好ましくない。
【００４８】
次に、図１（Ｂ）第２のポリ乳酸樹脂製造工程について説明する。ポリ乳酸樹脂１１に反応性柔軟樹脂１４を添加して、溶融混合し、耐衝撃性を向上させた第２のポリ乳酸樹脂を製造している。
【００４９】
反応性柔軟樹脂１４の官能基のうち、活性が高くこの系において反応可能な官能基のほぼ全てをポリ乳酸樹脂１１と結合させ、柔軟性を有するポリ乳酸樹脂２２を形成する。ポリ乳酸樹脂１１と反応性柔軟樹脂１４とを溶融混合すると、ポリ乳酸樹脂１１を構成する分子と反応性柔軟樹脂１４を構成する分子の結合がおこる。反応性柔軟樹脂１４がポリ乳酸樹脂１１に結合しているため、ポリ乳酸高分子が規則的に配列するのを妨げ、結果として結晶化度が下がる。なお、全ての反応性樹脂１４がポリ乳酸樹脂１１と結合することが望ましいが、一部の反応性柔軟樹脂１４は未反応の状態で残ることも考えられる。これらは点在した形態で第２のポリ乳酸樹脂２２内に固化すると考えられる。
【００５０】
第２のポリ乳酸樹脂２２に衝撃が加わった場合、ポリ乳酸樹脂１１と反応性柔軟樹脂１４との結合を介して反応性柔軟樹脂１４に力が伝わり、主に反応性柔軟樹脂１４によって衝撃が吸収され、そのため第２のポリ乳酸樹脂２２の耐衝撃性が向上すると考えられる。
【００５１】
使用するポリ乳酸樹脂１１は上述同様である。
【００５２】
反応性柔軟樹脂１４としては、ポリ乳酸と反応し一部が結合することによりポリ乳酸の耐衝撃性が向上する高分子であればよく、ゴム、エラストマー、相溶化剤、弾性体、樹脂改質剤、高耐衝撃性樹脂等が使用できる。
【００５３】
反応性柔軟樹脂１４の添加量は、ポリ乳酸１１と反応性柔軟樹脂１４の官能基が全て結合する分量が好ましい。反応性柔軟樹脂１４の添加量が多すぎると、第１のポリ乳酸と混合して成形体３１を得る際に、反応性柔軟樹脂１４と第１のポリ乳酸樹脂２１を構成するポリ乳酸分子が結合してしまい、第１のポリ乳酸樹脂の結晶化が阻害されるため、ポリ乳酸樹脂成形体３１の耐熱性が劣ることになる。
【００５４】
次に、図１（Ｃ）第１のポリ乳酸樹脂と第２のポリ乳酸樹脂をドライブレンドして成形する工程について説明する。上記図１（Ａ）、及び図１（Ｂ）にて得られたポリ乳酸樹脂２１、２２をドライブレンドし、射出成形機にてポリ乳酸樹脂成形体３１を得ている。
【００５５】
第２のポリ乳酸樹脂２２では反応性柔軟樹脂１４の官能基のうち、活性が高くこの系において反応可能な官能基のほとんど全てがポリ乳酸樹脂と結合している。また、反応しなかった一部の反応性柔軟樹脂１４は、第２のポリ乳酸樹脂２２の中に海島構造の島の部分として固化している。反応性柔軟樹脂１４と第２のポリ乳酸樹脂２２との結合のため、第１のポリ乳酸樹脂２１と第２のポリ乳酸樹脂２２を射出成形機による溶融混合、及び冷却工程を経ても、反応性柔軟樹脂１４が第１のポリ乳酸樹脂と新たに結合することはほとんどなく、第１のポリ乳酸のみが結晶化し、第２のポリ乳酸のみが無定形で固化する。このため、ポリ乳酸樹脂３１は均一な構造を構成しないと考えられる。
【００５６】
第１のポリ乳酸樹脂と第２のポリ乳酸樹脂２１、２２の溶融混合中には、反応性柔軟樹脂１４は第２のポリ乳酸樹脂２２を構成するポリ乳酸分子と結合しており、これを射出成形すると、冷却固化する段階で反応性柔軟樹脂１４の結合したポリ乳酸分子はその反応性柔軟樹脂１４の分子により、立体的に結晶化が障害されることになる。
【００５７】
一方、第１のポリ乳酸樹脂２１を構成していたポリ乳酸分子は、反応性柔軟樹脂１４と結合することなく、前述の図１（Ａ）の工程と同様に、分散した結晶核剤１２を基点として結晶化する。反応性柔軟樹脂１４の反応可能な官能基は、ほぼ全て第２のポリ乳酸樹脂２２を構成するポリ乳酸分子と結合しており、不活性状態であるため、第１のポリ乳酸樹脂２１を構成していたポリ乳酸分子が新たに反応性柔軟樹脂１４と結合しないことによる。
【００５８】
すなわち、反応性柔軟樹脂１４が結合している第２のポリ乳酸樹脂２２は、溶融後もそれらのみが集まって無定形で固化し、一方、反応性柔軟樹脂１４の結合していない第１のポリ乳酸樹脂２１は、ポリ乳酸樹脂３１中に分散した結晶核剤１２周辺で、それらのみが結晶化しながら固化する。
【００５９】
ポリ乳酸樹脂と、ポリ乳酸樹脂と反応しなかった一部の反応性柔軟樹脂１４及び結晶核剤１２が海島構造をとる。海部であるポリ乳酸樹脂は、部分拡大図に示すように、反応性柔軟樹脂１４が結合していない第１のポリ乳酸樹脂２１と、反応性柔軟樹脂１４が結合した第２のポリ乳酸樹脂２２とが入り乱れて分散した組織構造になる。
【００６０】
このような第１のポリ乳酸樹脂と第２のポリ乳酸樹脂が分散した構造のうち、結晶化により耐熱性を与えられた第１のポリ乳酸樹脂２１が集まった部分で耐熱性を発揮し、柔軟性を与えられた第２のポリ乳酸樹脂２２が集まった部分で耐衝撃性を発揮すると考えられる。
【００６１】
対して、いわゆるウエットブレンドと呼ばれる、ポリ乳酸樹脂、結晶核剤、及び反応性柔軟樹脂を一緒に混練して成形する方法では、結晶核剤及び反応性柔軟樹脂が均一化してしまい、反応性柔軟樹脂によって結晶化が阻害される。このため、特に耐熱性の向上が困難となる。また、反応性柔軟樹脂が均一に分散すると、間に結晶化の進んだポリ乳酸樹脂が入って柔軟性を阻害することとなり、耐衝撃性も弱いものになってしまう。
【００６２】
本発明によって得られたポリ乳酸樹脂成形体３１は、耐熱性を有する第１のポリ乳酸樹脂２１及び耐衝撃性を有する第２のポリ乳酸樹脂２２がある程度のブロックを構成して形成されることで、これらの双方の特性を併有させることを可能にしたものと考えられる。
【００６３】
なお、ドライブレンド後、射出成形する際に、射出成形機のシリンダー内温度を高めるため、ポリ乳酸樹脂２１、２２が溶融するが、温度が高すぎると第２のポリ乳酸樹脂２２と反応性柔軟樹脂１４との結合が切れ、結合が切れた反応性柔軟樹脂１４が第１のポリ乳酸樹脂と反応し、再結合することが考えられる。このため、第１のポリ乳酸樹脂２１と第２のポリ乳酸樹脂２２が分散せず、上述のウエットブレンドのように均一化してしまうため、射出成形機のシリンダー温度は、第２のポリ乳酸樹脂２２と反応性柔軟樹脂１４との結合が切れない温度とするとよい。
【００６４】
また、第１のポリ乳酸樹脂２１には、結晶化促進剤１３を添加している。このため、ポリ乳酸分子の結晶化が促進され、金型温度を１００℃以下にして成形しても、耐熱性及び耐衝撃性を向上させたポリ乳酸樹脂成形体３１を得ることが可能である。更に、結晶化促進剤１３により、冷却時間も６０秒程度と短時間で製造できる。
【００６５】
結晶化促進剤１３を添加していない場合、１１０℃程度の金型温度で成形しなければ、耐熱性及び耐衝撃性を向上させたポリ乳酸樹脂成形体３１を得ることができない。金型温度１００℃以上で成形する場合、耐熱耐圧型の温水循環型温度調節器または油循環式温度調節器を用いなければならない。このため、通常の温水循環型温度調節機を使用することができないとともに、サイクルタイムが長くなり、また設備費の面からも、コスト高になってしまう。
【００６６】
本発明では、金型温度を１００〜９０℃、特に、９０℃付近にまで下げることができるため、通常の温水循環型温度調節器を使用でき、実用上非常に有益である。更に、低い金型温度で成形できるため、結晶化が早く、成形時間も６０秒程度で可能となり、サイクルタイムの短縮も実現している。
【００６７】
耐熱性を向上した第１のポリ乳酸樹脂２１と耐衝撃性を向上した第２のポリ乳酸樹脂２２を混合具体的にはドライブレンドする場合、それぞれの樹脂の形状はペレット、粉末、顆粒、破砕塊とすることができる。
【００６８】
耐熱性を向上した第１のポリ乳酸樹脂２１と耐衝撃性を向上した第２のポリ乳酸樹脂２２をドライブレンドする場合のブレンド比（第１のポリ乳酸樹脂：第２のポリ乳酸樹脂）は、重量比に制限はないが、１０：９０〜９０：１０の範囲内にあることが望ましく、より好ましくは３０：７０〜７０：３０の範囲である。耐熱性と耐衝撃性の両方をバランス良く向上するには、ブレンド比は５０：５０が最も好ましい。第１のポリ乳酸樹脂の重量比が３０より低いときは耐熱性が低下し、他方第２のポリ乳酸樹脂の重量比が３０より低いときは耐衝撃性が低下し、耐熱性と耐衝撃性の両立効果が減少するからである。しかしながらこの重量比は１０：９０〜９０：１０の範囲内で成形体の使用目的、用途等に応じて調整されればよい。
【００６９】
なお、必要に応じて、従来公知の可塑剤、酸化防止剤、紫外線吸収剤、着色剤、各種フィラー、帯電防止剤、難燃剤、発泡剤、充填剤等の各種添加剤を配合しても良い。これらは、上記図１（Ａ）、（Ｂ）及び（Ｃ）の任意の各工程にて添加することが可能である。
【００７０】
ポリ乳酸１１と、結晶核剤１２、結晶化促進剤１３、反応性柔軟樹脂１４及び可塑剤等の配合、混練は、ニーダー、一軸押出機、二軸押出機等通常の設備機器により行うことができる。
【実施例】
【００７１】
以下、実施例により本発明を具体的に説明する。本発明及び以下の実施例において、耐熱性とは、ＪＩＳ  Ｋ  ７１９１−２に規定される方法に準じて測定した荷重たわみ温度（曲げ応力０．４５ＭＰａの条件）であり、耐衝撃性とは、ＪＩＳ  Ｋ  ７１１０に規定される方法に準じて測定したアイゾット衝撃値である。
【００７２】
曲げ強さ及び曲げ弾性率は、長さ１１０ｍｍ、幅１３ｍｍ、厚さ４ｍｍの試験片を用い、ＪＩＳ  Ｋ  ７１７１に規定される方法に準じて測定した。
【００７３】
本実施例において使用した原料は下記に示すものである。
（樹脂）ポリ乳酸（三井化学（株）製「レイシア」（登録商標）Ｈ−１００Ｊ）
（結晶核剤）タルク（（株）勝光山研究所製「ＳＫ−Ｃ」）
（結晶化促進剤）トリアセチン（関東化学（株）製  試薬特級）
（反応性柔軟樹脂）エチレン・メタクリル酸メチル共重合系樹脂  （住友化学（株）製「ボンドファ−スト」（登録商標）ＢＦ−７Ｌ）
（実施例１）ポリ乳酸９０重量％に対し結晶核剤（タルク）を１０重量％の配合割合で溶融混合し、第１のポリ乳酸樹脂を生成した。すなわち、スクリュー径３０ｍｍの二軸混練押出機（日本製鋼所（株）製ＴＥＸ−３０）のホッパーから、ポリ乳酸及び結晶核剤を所定の配合割合でブレンドした混合物を押出機の供給口に定量的に供給し、溶融混練物のストランドを得た。これを水冷後ペレタイザーでカットし、ポリ乳酸樹脂ペレットを得た。このペレットをペレットＡ−１とする。押出機シリンダー温度は１７０〜１９０℃に設定した。スクリュー回転数は９０〜１００ｒｐｍとした。吐出量は４〜８ｋｇ／ｈｒで行った。
【００７４】
ポリ乳酸８０重量％に対し、反応性柔軟樹脂を２０重量％の配合割合で溶融混合し、第２のポリ乳酸樹脂を生成した。すなわち、スクリュー径３０ｍｍの二軸混練押出機（日本製鋼所（株）製ＴＥＸ−３０）のホッパーから、ポリ乳酸及び反応性柔軟樹脂を前記配合割合でブレンドした混合物を押出機の供給口に定量的に供給し、溶融混練物のストランドを得た。これを水冷後ペレタイザーでカットし、ポリ乳酸樹脂ペレットを得た。このペレットをペレットＢとする。押出機シリンダー温度は１７０〜１９０℃に設定した。スクリュー回転数は９０〜１００ｒｐｍとした。吐出量は４〜８ｋｇ／ｈｒで行った。
【００７５】
得られたペレットＡ−１とペレットＢを乾燥後、同重量割合で混合した。これをドライブレンドとする。この混合ペレットを射出成形機（日本製鋼所（株）製Ｊ７５Ｅ２）のホッパーに供給したのち、シリンダー温度を１７０〜１９０℃に、金型温度を１１０℃に設定し、射出成形機にて表１に示す冷却時間で試験片を作成した。
【００７６】
得られた試験片の耐熱性、耐衝撃性、曲げ強さ、曲げ弾性率を日本工業規格に準じて測定した結果を表１に示す。
【００７７】
【表１】
2008201863.tif 000003
【００７８】
耐熱性１３１℃、耐衝撃性６．６ｋＪ／ｍ２を得、耐熱性、耐衝撃ともに優れたポリ乳酸樹脂成形体が得られた。この成形体は曲げ強さ７６ＭＰａ、曲げ弾性率４．０ＧＰａであり強度・剛性に優れている。曲げ強さ・曲げ弾性率は、構造体に用いられる材料を評価するために頻繁に用いられる指標である。よく使われている汎用ポリプロピレン（以下ＰＰと略す）の曲げ強さが約３０ＭＰａ、曲げ弾性率が約１．７ＧＰａであることから、ポリ乳酸樹脂成形体も曲げ強さが約３０ＭＰａ、曲げ弾性率が約１．７ＧＰａ以上であることが必要となる。得られたポリ乳酸樹脂成形体の曲げ特性は汎用ＰＰに比べ非常に高いことが判断できる。
【００７９】
本実施例で用いた反応性柔軟樹脂はグリシジルアクリレートをモノマーの一つとした共重合体であり、分子内にエポキシ基を持ち、これがポリ乳酸のヒドロキシル基と反応し有機結合する。ポリ乳酸と反応性柔軟樹脂の溶融混合時において、反応性柔軟樹脂のエポキシ基はポリ乳酸のヒドロキシル基と反応し、反応性柔軟樹脂の結合したポリ乳酸樹脂となる（ペレットＢ）。このペレットＢと、あらかじめ別に製造した結晶核剤を添加したポリ乳酸（ペレットＡ−１）とをドライブレンドして射出成形すると、反応性柔軟樹脂の結合しているポリ乳酸樹脂は、それのみが集まって固化し、一方、反応性柔軟樹脂の結合していないポリ乳酸は、結晶核剤周辺でそれのみが結晶化しながら固化し、結晶性の高い構造となる。それら二つの成分のポリ乳酸樹脂が分散した組織構造となって、反応性柔軟樹脂が結合したポリ乳酸樹脂によって耐衝撃性を持ち、結晶核剤周辺で結晶化したポリ乳酸樹脂により耐熱性を持つと考えられる。
【００８０】
（実施例２）第２のポリ乳酸樹脂（ペレットＢ）の、配合割合を、ポリ乳酸７０重量％、反応性柔軟樹脂３０重量％として樹脂成形体を形成した。その他の条件は実施例１と同一である。この成形体による各測定値は、表１に示すように、耐熱性１２８℃、耐衝撃性９．７ｋＪ／ｍ２  曲げ強さ７６ＭＰａ、曲げ弾性率３．７ＧＰａでありいずれも優れた値である。
【００８１】
（実施例３）第２のポリ乳酸樹脂（ペレットＢ）の、配合割合を、ポリ乳酸６０重量％、反応性柔軟樹脂４０重量％として樹脂成形体を形成した。その他の条件は実施例１と同一である。この形成体による各測定値は、表１に示すように、耐熱性１１８℃、耐衝撃性１０．２ｋＪ／ｍ２  曲げ強さ６７ＭＰａ、曲げ弾性率３．３ＧＰａでありいずれも優れた値である。
【００８２】
（比較例１〜５）ポリ乳酸８０〜１００重量％に対し、結晶核剤を０〜１０重量％、反応性柔軟樹脂を０〜１０重量％の配合割合で溶融混合した。すなわち、スクリュー径３０ｍｍの二軸混練押出機（日本製鋼所（株）製ＴＥＸ−３０）のホッパーから、ポリ乳酸、結晶核剤及び反応性柔軟樹脂を前記範囲の配合割合でブレンドした混合物を、押出機の供給口に定量的に供給し、溶融混練物のストランドを得た。これを水冷後、ペレタイザーによりカットし、ポリ乳酸樹脂ペレットを得た。以下、これをウェットブレンドとする。押出機シリンダー温度は１７０〜１９０℃に設定した。スクリュー回転数は９０〜１００ｒｐｍとした。吐出量は４〜８ｋｇ／ｈｒで行った。
【００８３】
前記ペレットを用いて射出成形にて所定の金型温度と冷却時間により試験片を作成し、特性を測定した結果を表２に示す。
【００８４】
【表２】
2008201863.tif 000004
【００８５】
結晶核剤と反応性柔軟樹脂の両方を混合しない場合（比較例１，２）は、耐熱性及び耐衝撃性ともに低い値である。ポリ乳酸に結晶核剤のみブレンドした場合（比較例３，４）では耐熱性はあるが、十分な耐衝撃性が得られない。ポリ乳酸に結晶核剤と反応性柔軟樹脂をウエットブレンドした場合（比較例５）では、ポリ乳酸樹脂、結晶核剤、及び反応性柔軟樹脂の配合割合は実施例１と同じになるが、十分な耐熱性が得られないことが判る。
【００８６】
比較例５では、ポリ乳酸に結晶核剤と反応性柔軟樹脂をブレンドし、同時に溶融混練したため、溶融混合中に反応性柔軟樹脂がほとんどのポリ乳酸分子と反応し、反応性柔軟樹脂が結合していないポリ乳酸はほとんど残らなかったものと考えられる。これを射出成形して冷却固化する段階で、反応性柔軟樹脂の結合したポリ乳酸分子が、その反応性柔軟樹脂により立体的に結晶化が障害される。そのため、結晶核剤が存在しても結晶化が進まず、従って耐熱性が向上しなかったと考えられる。
【００８７】
（実施例４）ポリ乳酸８０重量％に対し結晶核剤（タルク）を１０重量％、及び結晶化促進剤（トリアセチン）を１０重量％の配合割合で溶融混合して、第１のポリ乳酸樹脂を得た。すなわち、スクリュー径３０ｍｍの二軸混練押出機（日本製鋼所（株）製ＴＥＸ−３０）のホッパーから、ポリ乳酸及び結晶核剤を前記配合割合でブレンドした混合物を、押出機の供給口に定量的に供給し、さらにシリンダーの途中から結晶化促進剤を定量ポンプにて供給し、溶融混練物のストランドを得た。これを水冷後、ペレタイザーによりカットし、ポリ乳酸樹脂ペレットとした。このペレットをペレットＡ−２とする。押出機シリンダー温度は１７０〜１９０℃に設定した。スクリュー回転数は９０ｒｐｍとした。吐出量は４〜８ｋｇ／ｈｒで行った。
【００８８】
得られたペレットＡ−２と実施例１におけるペレットＢを乾燥後、同重量割合でドライブレンドし、射出成形機（日本製鋼所（株）製Ｊ７５Ｅ）のホッパーに供給したのち、シリンダー温度を１７０〜１９０℃に、金型温度を９０℃に設定し、射出成形機にて表３に示す冷却時間で、成形体を形成し試験片を作成した。
【００８９】
得られた試験片の耐熱性、耐衝撃性、曲げ強さ、曲げ弾性率を日本工業規格に準じて測定した結果を表３に示す。
【００９０】
【表３】
2008201863.tif 000005
【００９１】
耐熱性は１１９℃で耐衝撃性は８．６ｋＪ／ｍ２  であった。一般的に必要とされる耐熱性１１０℃以上と、耐衝撃性８ｋＪ／ｍ２以上の両方の物性を越える優れたポリ乳酸樹脂成形体が得られたことがわかる。この成形体は曲げ強さ５８ＭＰａ、曲げ弾性率２．７GＰａであり強度・剛性に優れている。
【００９２】
無機フィラー好ましくはタルクと結晶化促進剤トリアセチンを併用して用いることにより、結晶化促進剤を用いない場合に比べ、１１０℃から９０℃への金型温度低下と、１２０秒から６０秒（充填圧入時間２０秒、冷却時間４０秒）への成形時間短縮の両方を可能としつつ、耐熱性と耐衝撃性に優れたポリ乳酸樹脂成形品を得ることができる。
【００９３】
金型温度を９０℃程度またはこれ以下にできることは、通常の温水循環型温度調節器を使用できることを意味し、実用上有益である。金型温度１００℃以上では耐熱耐圧型の温水循環型温度調節器または油循環式温度調節器を用いなければならず、コスト高となるからである。
【００９４】
（比較例６）ポリ乳酸８０重量％に対し、結晶核剤を２０重量％加え結晶化促進剤は添加しないペレットＡ−１とペレットＢを乾燥後、同重量割合でドライブレンドし、射出成形機（日本製鋼所（株）製Ｊ７５Ｅ）のホッパーに供給したのち、シリンダー温度を１７０〜１９０℃、金型温度を９０℃に設定し、射出成形機にて表３に示す冷却時間で成形体を形成し、試験片を作成した。得られた試験片の耐熱性、耐衝撃性、曲げ強さ、曲げ弾性率を日本工業規格に準じて測定した結果を表３に示す。
【００９５】
結晶性を向上させたポリ乳酸樹脂と、耐衝撃性を向上させたポリ乳酸樹脂のドライブレンドでの成形において、結晶化促進剤であるトリアセチンを加えなかった場合、金型温度９０℃で成形すると十分な耐熱性が得られない（測定値７９℃）。トリアセチンを加えることにより、金型温度の低下と、成形時間短縮の両方が可能となることがわかる。
【００９６】
以上のように、ポリ乳酸樹脂の結晶化を促進したペレットと、ポリ乳酸に反応性柔軟樹脂を混練して耐衝撃性を向上させたペレットとをドライブレンドした後に、射出成形機の金型に充填し、結晶化させながら成形することで、短時間の成形サイクルで結晶化が進み強度・剛性・耐熱性・耐衝撃性に優れた成形品が得られる。
【産業上の利用可能性】
【００９７】
本発明に係るポリ乳酸樹脂は、従来石油を原料として製造されてきた各種プラスチック製品に代わる材料及び製造方法を提供することができ、石油生成プラスチック製品に劣らない耐熱性、耐衝撃性を実現できる。それゆえ家庭用プラスチック製品、自動車その他の工業用プラスチック製品等広い用途への利用が可能となる。
【図面の簡単な説明】
【００９８】
【図１】本発明によるポリ乳酸樹脂成形体の製造方法を示す工程図である。
【符号の説明】
【００９９】
１１  ポリ乳酸樹脂
１２  結晶核剤
１３  結晶化促進剤
１４  反応性柔軟樹脂
２１  第１のポリ乳酸樹脂
２２  第２のポリ乳酸樹脂
【図１】
2008201863.tif 000006